(57)【要約】      （修正有）【課題】負極活物質層の非対向部にＬｉが挿入されたことにより低下した電池容量（放電容量）を効率よく回復することができる、リチウムイオン二次電池の容量回復方法を提供する。【解決手段】セパレータを介して正極活物質層と対向する対向部と、セパレータを介して対向する正極活物質層が存在しない非対向部と、からなる負極活物質層を有するリチウムイオン二次電池の容量回復方法であって、リチウムイオン二次電池を、４５℃以上６５℃以下の温度環境下で放置する、放置処理（ステップＳ４）を行う、リチウムイオン二次電池の容量回復方法。【選択図】図９
2012028024.tif 000002
【特許請求の範囲】
【請求項１】
正極集電板、及び、正極活物質を含み上記正極集電板上に配置された正極活物質層、を有する正極板と、
負極集電板、及び、負極活物質を含み上記負極集電板上に配置された負極活物質層、を有する負極板と、
上記正極板と上記負極板との間に介在するセパレータと、を備え、
上記セパレータを介して、上記正極活物質層と上記負極活物質層とが対向する
リチウムイオン二次電池であって、
上記負極活物質層は、
上記セパレータを介して、上記正極活物質層と対向する対向部と、
上記セパレータを介して対向する上記正極活物質層が存在しない非対向部と、からなる
リチウムイオン二次電池の容量回復方法であって、
上記リチウムイオン二次電池を、４５℃以上６５℃以下の温度環境下で放置する、放置処理を行う
リチウムイオン二次電池の容量回復方法。
【請求項２】
請求項１に記載のリチウムイオン二次電池の容量回復方法であって、
前記放置処理は、
前記リチウムイオン二次電池を、ＳＯＣ３０％以下にした状態で放置する
リチウムイオン二次電池の容量回復方法。
【請求項３】
請求項１または請求項２に記載のリチウムイオン二次電池の容量回復方法であって、
前記放置処理は、
放電により、前記リチウムイオン二次電池の電池電圧を、上記リチウムイオン二次電池がＳＯＣ０％となる電池電圧値よりも低い値にした状態で、上記リチウムイオン二次電池を放置する
リチウムイオン二次電池の容量回復方法。
【請求項４】
請求項１〜請求項３のいずれか一項に記載のリチウムイオン二次電池の容量回復方法であって、
前記放置処理は、
前記リチウムイオン二次電池の放置時間を、４時間以上とする
リチウムイオン二次電池の容量回復方法。
【発明の詳細な説明】
【技術分野】
【０００１】
本発明は、リチウムイオン二次電池の容量回復方法に関する。
【背景技術】
【０００２】
近年、ハイブリッド自動車やノート型パソコン、ビデオカムコーダなどのポータブル電子機器の駆動用電源として、リチウムイオン二次電池が利用されている。
特許文献１には、負極板の活物質塗着部（負極活物質層）の幅を、正極板の活物質塗着部（正極活物質層）の幅よりも大きく設定した捲回型の極板群（電極体）を備えるリチウムイオン二次電池が開示されている。
【先行技術文献】
【特許文献】
【０００３】
【特許文献１】特開２００５−１９０９１３号公報
【発明の概要】
【発明が解決しようとする課題】
【０００４】
つまり、特許文献１のリチウムイオン二次電池では、負極活物質層は、セパレータを介して正極活物質層と対向する対向部と、この負極活物質層の幅方向両端側に位置し、セパレータを介して対向する正極活物質層が存在しない非対向部とを有している。
このリチウムイオン二次電池では、充電を行うと、正極活物質層（正極活物質）から放出されたＬｉ（リチウムイオン）が、負極活物質層の対向部（対向部の負極活物質）に挿入される。一方、放電を行うと、負極活物質層の対向部（対向部の負極活物質）から放出されたＬｉが、正極活物質層（正極活物質）に挿入される。
【０００５】
ところで、特許文献１のリチウムイオン二次電池のように、負極活物質層の非対向部を有するリチウムイオン二次電池では、充電時（特に、ハイレート充電時）に正極活物質層から放出されたＬｉ（リチウムイオン）の一部が、非対向部に挿入されることがあった。また、負極活物質層の対向部（対向部の負極活物質）に挿入されたＬｉ（リチウム）の一部が、非対向部（非対向部の負極活物質）に移動（拡散）することもあった。
【０００６】
ところが、負極活物質層の非対向部は、対向する正極活物質層が存在しないので、放電の際、この非対向部からその内部にあるＬｉを放出させ難い。つまり、この非対向部は、負極活物質層でありながら、放電に関与し難い。このため、非対向部に挿入されたＬｉの分だけ、放電の際に負極活物質層から放出しうるＬｉ量が減少してしまう、即ち、電池容量が低下してしまうことがあった。
【０００７】
本発明は、かかる問題点に鑑みてなされたものであって、負極活物質層の非対向部にＬｉが挿入されたことにより低下した電池容量（放電容量）を効率よく回復することができる、リチウムイオン二次電池の容量回復方法を提供することを目的とする。
【課題を解決するための手段】
【０００８】
本発明の一態様は、正極集電板、及び、正極活物質を含み上記正極集電板上に配置された正極活物質層、を有する正極板と、負極集電板、及び、負極活物質を含み上記負極集電板上に配置された負極活物質層、を有する負極板と、上記正極板と上記負極板との間に介在するセパレータと、を備え、上記セパレータを介して、上記正極活物質層と上記負極活物質層とが対向するリチウムイオン二次電池であって、上記負極活物質層は、上記セパレータを介して、上記正極活物質層と対向する対向部と、上記セパレータを介して対向する上記正極活物質層が存在しない非対向部と、からなるリチウムイオン二次電池の容量回復方法であって、上記リチウムイオン二次電池を、４５℃以上６５℃以下の温度環境下で放置する、放置処理を行うリチウムイオン二次電池の容量回復方法である。
【０００９】
上述のリチウムイオン二次電池の容量回復方法では、負極活物質層に非対向部（セパレータを介して対向する正極活物質層が存在しない部位）を有するリチウムイオン二次電池について、４５℃以上６５℃以下の温度環境下で放置する（充放電が行われない休止状態を保つ）放置処理を行う。換言すれば、リチウムイオン二次電池の温度を４５℃〜６５℃の範囲内に保持しつつ、リチウムイオン二次電池を放置する放置処理を行う。
【００１０】
このような放置処理を行うことで、使用に伴って負極活物質層の非対向部に挿入されたＬｉを、効率良く、負極活物質層の対向部に移動させることができる。負極活物質層の対向部に移動したＬｉは、再び、充放電反応に寄与することができるようになる。従って、上述のリチウムイオン二次電池の容量回復方法によれば、負極活物質層の非対向部にＬｉが挿入されたことにより低下した電池容量（放電容量）を、効率よく回復させることができる。
【００１１】
さらに、上記のリチウムイオン二次電池の容量回復方法であって、前記放置処理は、前記リチウムイオン二次電池を、ＳＯＣ３０％以下にした状態で放置するリチウムイオン二次電池の容量回復方法とすると良い。
【００１２】
上述のリチウムイオン二次電池の容量回復方法では、リチウムイオン二次電池のＳＯＣ（Ｓｔａｔｅ  Ｏｆ  Ｃｈａｒｇｅ）を３０％以下にした状態で、このリチウムイオン二次電池を４５℃以上６５℃以下の温度環境下で放置する放置処理を行う。換言すれば、リチウムイオン二次電池の電池電圧を、リチウムイオン二次電池がＳＯＣ３０％となる電池電圧値以下の値にした状態で、このリチウムイオン二次電池を４５℃以上６５℃以下の温度環境下で放置する放置処理を行う。
【００１３】
リチウムイオン二次電池をＳＯＣ３０％以下にした状態にすることで、使用に伴って負極活物質層の非対向部に挿入されたＬｉが、負極活物質層の対向部に移動し易くなる。従って、上述の放置処理を行うことで、使用に伴って負極活物質層の非対向部に挿入されたＬｉを、効果的に、負極活物質層の対向部に移動させることができる。このため、負極活物質層の非対向部にＬｉが挿入されたことにより低下した電池容量（放電容量）を、効果的に回復させることができる。
なお、リチウムイオン二次電池は、ＳＯＣの値が減少するにしたがって電池電圧値が低下する性質を有する。
【００１４】
さらに、上記のリチウムイオン二次電池の容量回復方法であって、前記リチウムイオン二次電池のＳＯＣの値を３０％以下のＳＯＣ規定値に調整するＳＯＣ調整処理と、上記ＳＯＣ調整処理を行った上記リチウムイオン二次電池を放置する前記放置処理と、を含む容量回復処理を、複数回繰り返し行うリチウムイオン二次電池の容量回復方法とするのが好ましい。
【００１５】
ＳＯＣ調整処理と放置処理とを含む容量回復処理（ＳＯＣ調整処理と放置処理とを組み合わせた容量回復処理）を複数回繰り返し行うことにより、負極活物質層の非対向部にＬｉが挿入されたことにより低下した電池容量（放電容量）を、より効果的に回復させることができる。
【００１６】
さらに、上記いずれかのリチウムイオン二次電池の容量回復方法であって、前記放置処理は、放電により、前記リチウムイオン二次電池の電池電圧を、上記リチウムイオン二次電池がＳＯＣ０％となる電池電圧値よりも低い値にした状態で、上記リチウムイオン二次電池を放置するリチウムイオン二次電池の容量回復方法とすると良い。
【００１７】
上述のリチウムイオン二次電池の容量回復方法では、リチウムイオン二次電池を放電させて、その電池電圧を、リチウムイオン二次電池のＳＯＣが０％となる電池電圧値（端子間電圧値）よりも低い値にした状態で、このリチウムイオン二次電池を放置する放置処理を行う。
【００１８】
リチウムイオン二次電池の電池電圧を上記のような低電圧値にすることで、使用に伴って負極活物質層の非対向部に挿入されたＬｉが、より一層、負極活物質層の対向部に移動し易くなる。従って、上述の放置処理を行うことで、使用に伴って負極活物質層の非対向部に挿入されたＬｉを、より効果的に、負極活物質層の対向部に移動させることができる。このため、負極活物質層の非対向部にＬｉが挿入されたことにより低下した電池容量（放電容量）を、より効果的に回復させることができる。
【００１９】
さらに、上記のリチウムイオン二次電池の容量回復方法であって、前記リチウムイオン二次電池の電池電圧値が、上記リチウムイオン二次電池がＳＯＣ０％となる電池電圧値よりも低い電圧規定値に達するまで放電する放電処理と、上記放電処理を行った上記リチウムイオン二次電池を放置する前記放置処理と、を含む容量回復処理を、複数回繰り返し行うリチウムイオン二次電池の容量回復方法とするのが好ましい。
【００２０】
放電処理と放置処理とを含む容量回復処理（放電処理と放置処理とを組み合わせた容量回復処理）を複数回繰り返し行うことにより、負極活物質層の非対向部にＬｉが挿入されたことにより低下した電池容量（放電容量）を、より効果的に回復させることができる。
【００２１】
さらに、上記いずれかのリチウムイオン二次電池の容量回復方法であって、前記放置処理は、前記リチウムイオン二次電池の放置時間を、４時間以上とするリチウムイオン二次電池の容量回復方法とすると良い。
【００２２】
上述のリチウムイオン二次電池の容量回復方法では、放置処理（１回の放置処理）において、リチウムイオン二次電池の放置時間を４時間以上とする。これにより、負極活物質層の非対向部にＬｉが挿入されたことにより低下した電池容量（放電容量）を、より効果的に回復させることができる。
【図面の簡単な説明】
【００２３】
【図１】実施形態にかかるリチウムイオン二次電池の斜視図である。
【図２】同リチウムイオン二次電池の正極板の斜視図である。
【図３】同リチウムイオン二次電池の負極板の斜視図である。
【図４】同負極板の拡大断面図であり、図３のＡ−Ａ断面図に相当する。
【図５】放置温度と容量回復率との関係を表すグラフである。
【図６】ＳＯＣ（電池電圧）と容量回復率との関係を表すグラフである。
【図７】放置時間と容量回復率との関係を表すグラフである。
【図８】容量回復処理の回数と容量回復率との関係を表すグラフである。
【図９】実施例１にかかるリチウムイオン二次電池の容量回復方法の流れを示すフローチャートである。
【図１０】実施例２にかかるリチウムイオン二次電池の容量回復方法の流れを示すフローチャートである。
【発明を実施するための形態】
【００２４】
次に、本発明の実施形態にかかるリチウムイオン二次電池の容量回復方法について、図面を参照して説明する。
まず、本実施形態で用いたリチウムイオン二次電池１００について説明する。
【００２５】
リチウムイオン二次電池１００は、図１に示すように、電極体１１０と、これを収容する電池ケース１８０とを備える。電極体１１０は、正極板１３０、負極板１２０、及びセパレータ１５０を備えている。セパレータ１５０は、ポリエチレンからなり、正極板１３０と負極板１２０との間に介在して、これらを離間させている。このセパレータ１５０には、リチウムイオンを有する電解液１６０を含浸させている。
【００２６】
電池ケース１８０は、アルミニウムからなり、電池ケース本体１８１及び封口蓋１８２を有する。このうち、電池ケース本体１８１は、有底矩形箱形状をなしている。なお、電池ケース本体１８１と電極体１１０との間には、樹脂からなり、箱状に折り曲げた絶縁フィルム（図示しない）が介在させてある。
【００２７】
また、封口蓋１８２は、矩形板状であり、電池ケース本体１８１の開口を閉塞して、この電池ケース本体１８１に溶接されている。この封口蓋１８２には、矩形板状の安全弁１９７が封着されている。
【００２８】
また、電極体１１０の正極板１３０には、クランク状に屈曲した板状の正極集電部材１９１が溶接されている（図１参照）。さらに、負極板１２０には、クランク状に屈曲した板状の負極集電部材１９２が溶接されている。正極集電部材１９１及び負極集電部材１９２のうち、それぞれの先端に位置する正極端子部１９１Ａ及び負極端子部１９２Ａは、封口蓋１８２を貫通して蓋表面１８２Ａから突出している。なお、正極端子部１９１Ａと封口蓋１８２との間、及び、負極端子部１９２Ａと封口蓋１８２との間には、それぞれ、電気絶縁性の樹脂からなる絶縁部材１９５を介在させている。
【００２９】
また、電解液１６０は、エチレンカーボネート（ＥＣ）とジエチルカーボネート（ＤＥＣ）とを、体積比でＥＣ：ＥＭＣ＝３：７に調整した混合有機溶媒に、溶質として六フッ化リン酸リチウムを添加し、リチウムイオン濃度を１ｍｏｌ／ｌとした非水電解液である。
【００３０】
電極体１１０は、帯状の正極板１３０及び負極板１２０が、帯状のセパレータ１５０を介して扁平形状に捲回されてなる捲回型である（図１参照）。詳細には、長手方向ＤＡに延びる帯状の正極板１３０、負極板１２０、及びセパレータ１５０を、長手方向ＤＡに捲回して、捲回型の電極体１１０を形成している（図１〜図４参照）。なお、この電極体１１０では、セパレータ１５０を介して、正極板１３０の正極活物質層１３１と負極板１２０の負極活物質層１２１とが対向している（図４参照）。
【００３１】
正極板１３０は、図２に示すように、長手方向ＤＡに延びる帯状で、アルミニウム箔からなる正極集電板１３８と、この正極集電板１３８の両主面上に、それぞれ長手方向ＤＡに延びる帯状に配置された２つの正極活物質層１３１，１３１とを有している。正極活物質層１３１は、ニッケル酸リチウムからなる正極活物質１３７と、アセチレンブラックからなる導電材（図示しない）と、ポリフッ化ビニリデン（ＰＶＤＦ）からなる結着材（図示しない）とを含んでいる。
【００３２】
また、負極板１２０は、図３に示すように、長手方向ＤＡに延びる帯状で銅箔からなる負極集電板１２８と、この負極集電板１２８の両主面１２８Ｆ，１２８Ｆ上に、それぞれ長手方向ＤＡに延びる帯状に配置された２つの負極活物質層１２１，１２１とを有している。負極活物質層１２１は、黒鉛（グラファイト）からなる負極活物質１２７、及び、ＰＶＤＦからなる結着材（図示しない）を含んでいる。
【００３３】
この負極活物質層１２１は、図３及び図４（図３のＡ−Ａ断面図）に示すように、セパレータ１５０を介して正極活物質層１３１と対向する対向部１２２と、セパレータ１５０を介して対向する正極活物質層１３１が存在しない非対向部１２３（次述する第１非対向部１２４及び第２非対向部１２５）とからなる。具体的には、負極活物質層１２１は、正極活物質層１３１に比べて大きな面積を有しており、非対向部１２３が対向部１２２の周囲に位置する形態となっている。
【００３４】
非対向部１２３は、負極活物質層１２１の長手方向ＤＡの両端側に位置する２つの第２非対向部１２５，１２５と、負極活物質層１２１の幅方向ＤＢの両端側にそれぞれ位置する２つの第１非対向部１２４，１２４とからなる。なお、負極活物質層１２１における非対向部１２３（第１非対向部１２４及び第２非対向部１２５）と対向部１２２との境界の位置は、負極板１２０、セパレータ１５０及び正極板１３０を捲回して電極体１１０を形成したときに決まる。また、図４では、参考として、電極体１１０を形成したときの正極板１３０及びセパレータ１５０の位置を、二点鎖線で示している。
【００３５】
ところで、従来、負極活物質層の非対向部を有するリチウムイオン二次電池では、充電時（特に、ハイレート充電時）に正極活物質層から放出されたＬｉ（リチウムイオン）の一部が、非対向部に挿入されることがあった。また、負極活物質層の対向部（対向部の負極活物質）に挿入されているＬｉ（リチウムイオン）の一部が、非対向部（非対向部の負極活物質）に移動（拡散）することがあった。ところが、この非対向部は、対向する正極活物質層が存在しないので、放電の際、非対向部からその内部にあるＬｉを放出させ難い。つまり、非対向部は、負極活物質層でありながら、放電に関与し難い。このため、非対向部に挿入されたＬｉの分だけ、放電の際に負極活物質層から放出しうるＬｉ量が減少して、電池容量が低下してしまうことがあった。
【００３６】
これに対し、本実施形態では、リチウムイオン二次電池について、以下のような容量回復処理を行うことで、負極活物質層の非対向部にＬｉが挿入されたことにより低下した電池容量（放電容量）を回復させる。本実施形態にかかるリチウムイオン二次電池の容量回復方法（容量回復処理）について、以下に説明する。
【００３７】
まず、リチウムイオン二次電池１００について、ＳＯＣ調整処理を行う（ＳＯＣを調整する）。具体的には、例えば、公知の充放電装置を用いて、リチウムイオン二次電池１００を放電させて（または充電して）、リチウムイオン二次電池１００のＳＯＣを３０％以下の規定値（例えば、ＳＯＣ０％）にする。換言すれば、リチウムイオン二次電池１００を放電させて（または充電して）、リチウムイオン二次電池１００の電池電圧値を、リチウムイオン二次電池１００がＳＯＣ３０％となる電池電圧値（端子間電圧値）以下の値（本実施形態では、３．５４Ｖ以下）にする。
【００３８】
なお、ここでは、ＳＯＣ調整処理に代えて、リチウムイオン二次電池１００について、放電処理を行うようにしても良い。具体的には、リチウムイオン二次電池１００を放電させて、リチウムイオン二次電池１００の電池電圧（端子間電圧）を、リチウムイオン二次電池１００がＳＯＣ０％となる電池電圧値（本実施形態では３．０Ｖ）よりも低い規定値（例えば、１．５Ｖ）にまで低下させる。
【００３９】
なお、リチウムイオン二次電池１００のＳＯＣは、リチウムイオン二次電池１００の電池電圧値により把握することができる。具体的には、リチウムイオン二次電池１００では、例えば、電池電圧値が４．１ＶであるときにＳＯＣ１００％、電池電圧値が３．５４ＶであるときにＳＯＣ３０％、電池電圧値が３．０ＶであるときにＳＯＣ０％となる。
また、公知の充放電装置では、リチウムイオン二次電池１００の電池電圧値（正極端子部１９１Ａと負極端子部１９２Ａとの端子間電圧値）を検出することができる。従って、公知の充放電装置により、リチウムイオン二次電池１００の電池電圧値を把握することができる。
【００４０】
次いで、ＳＯＣ調整処理（または放電処理）を行ったリチウムイオン二次電池１００について、放置処理を行う。具体的には、ＳＯＣ調整処理（または放電処理）を行ったリチウムイオン二次電池１００を、所定時間、４５℃以上６５℃以下の温度環境下で放置する。例えば、ＳＯＣ調整処理によってＳＯＣを３０％以下にしたリチウムイオン二次電池１００を、ヒータ（図示なし）で加熱することで、所定時間、このリチウムイオン二次電池１００の温度を４５℃〜６５℃の範囲内（例えば４５℃）に保持する。あるいは、ＳＯＣ調整処理によってＳＯＣを３０％以下にしたリチウムイオン二次電池１００を、公知の恒温槽（図示なし）内に配置し、所定時間、このリチウムイオン二次電池１００の温度を４５℃〜６５℃の範囲内（例えば４５℃）に保持する。
なお、放置時間は、４時間以上とするのが好ましい。
【００４１】
このような容量回復処理（ＳＯＣ調整処理（または放電処理）と放置処理とを含む処理、換言すれば、ＳＯＣ調整処理（または放電処理）と放置処理とを組み合わせた処理）を行うことで、リチウムイオン二次電池１００の使用に伴って、負極活物質層１２１の非対向部１２３（第１非対向部１２４及び第２非対向部１２５）に挿入されたＬｉを、効率良く、負極活物質層１２１の対向部１２２に移動させることができる。負極活物質層１２１の対向部１２２に移動したＬｉは、再び、充放電反応に寄与することができるようになる。従って、本実施形態のリチウムイオン二次電池の容量回復方法によれば、負極活物質層１２１の非対向部１２３にＬｉが挿入されたことにより低下した電池容量（放電容量）を、効率よく回復させることができる。
【００４２】
（容量回復試験）
次に、リチウムイオン二次電池１００の電池容量を回復させるための好ましい条件を調査した。
まず、好ましい放置温度範囲を調査した。具体的には、まず、負極活物質層１２１の非対向部１２３にＬｉが挿入されたことにより、初期状態（新品状態）のリチウムイオン二次電池１００と比較して、電池容量（放電容量）が５％低下したリチウムイオン二次電池１００（以下、サンプル電池ともいう）を用意する。このようなサンプル電池は、例えば、以下のようにして作製することができる。
【００４３】
まず、初期状態（例えば、電池容量が５．０Ａｈ）のリチウムイオン二次電池１００を複数用意する。そして、これらの電池について、２５℃の温度環境下において、１Ｃの定電流で上限電池電圧値を４．１Ｖとして、ＣＣＣＶ（Constant Current/Constant Voltage）充電を行って、ＳＯＣ１００％とする。なお、本実施形態では、リチウムイオン二次電池１００の電池電圧値が４．１Ｖであるとき、ＳＯＣ１００％となる。その後、これらの電池を、１週間放置する。これにより、負極活物質層１２１の非対向部１２３にＬｉが挿入されたことにより、初期状態（新品状態）のリチウムイオン二次電池１００と比較して、電池容量（放電容量）が５％低下したリチウムイオン二次電池１００（サンプル電池）を得ることができる。
【００４４】
なお、各電池の電池容量（放電容量）は、次のようにして測定する。まず、各電池について、１Ｃの定電流で上限電池電圧値を４．１Ｖとして、ＣＣＣＶ充電を行ってＳＯＣ１００％とする。その後、各電池について、１Ｃの定電流で下限電池電圧値を３．０Ｖとして、ＣＣＣＶ放電を行ってＳＯＣ０％とする。このときの放電電気量を、電池容量（放電容量）として測定する。なお、本実施形態では、リチウムイオン二次電池１００の電池電圧値が３．０Ｖであるとき、ＳＯＣ０％となる。
【００４５】
また、１Ｃは、定格容量値（公称容量値）の容量を有する電池を定電流放電して、１時間で放電終了となる電流値である。リチウムイオン二次電池１００の定格容量（公称容量）を５．０Ａｈとした場合は、１Ｃ＝５．０Ａとなる。
また、ＳＯＣは、State Of Charge（充電状態、充電率）の略である。
【００４６】
また、本実施形態では、上述のようにして作製したサンプル電池について、電池容量（放電容量）が初期状態（初期容量）から５％低下した要因が、負極活物質層１２１の非対向部１２３にＬｉが挿入されたことであることを確認した。具体的には、上述のようにして作製したサンプル電池を分解し、公知の分析手法により、非対向部のＬｉ量を測定した。そして、サンプル電池における非対向部のＬｉ量と、初期状態のリチウムイオン二次電池１００における非対向部のＬｉ量（予め、公知の分析手法により測定）とを比較した。その結果、サンプル電池では、初期状態のリチウムイオン二次電池１００に比べて、非対向部において、初期容量（初期状態のリチウムイオン二次電池１００の電池容量）の５％分のＬｉが増加していた。
【００４７】
次に、ＳＯＣ０％（電池電圧値が３．０Ｖ）としたサンプル電池を６個（サンプル電池１〜６とする）用意し、これらのサンプル電池について、放置処理をおこなった。具体的には、これらのサンプル電池について、放置時の温度（図示しない恒温槽内の温度）を異ならせて、４時間、恒温槽（図示なし）内に放置した。
【００４８】
詳細には、サンプル電池１は、恒温槽内の温度を−１５℃として、４時間、恒温槽内に放置した（−１５℃の温度環境下で４時間放置した）。サンプル電池２は、恒温槽内の温度を０℃として、４時間、恒温槽内に放置した（０℃の温度環境下で４時間放置した）。サンプル電池３は、恒温槽内の温度を２５℃として、４時間、恒温槽内に放置した（２５℃の温度環境下で４時間放置した）。
【００４９】
サンプル電池４は、恒温槽内の温度を４５℃として、４時間、恒温槽内に放置した（４５℃の温度環境下で４時間放置した）。サンプル電池５は、恒温槽内の温度を６０℃として、４時間、恒温槽内に放置した（６０℃の温度環境下で４時間放置した）。サンプル電池６は、恒温槽内の温度を７０℃として、４時間、恒温槽内に放置した（７０℃の温度環境下で４時間放置した）。
【００５０】
その後、サンプル電池１〜６について、電池容量（放置後の電池容量）を測定し、容量回復率（％）を算出した。なお、容量回復率は、放置処理を行う前のサンプル電池の電池容量を基準とし、初期状態のリチウムイオン二次電池１００の電池容量にまで回復したときを回復率１００％として、算出している。すなわち、容量回復率は、初期状態のリチウムイオン二次電池１００（初期電池ともいう）に対して電池容量を５％低下させたサンプル電池と初期電池との「電池容量差」に対する、放置処理により増加（回復）した「サンプル電池の容量増加量（回復量）」の割合（％）である。例えば、初期状態のリチウムイオン二次電池１００の電池容量が５．０Ａｈで、サンプル電池の電池容量（４．７５Ａｈ）が、上述の放置処理によって４．８５Ａｈまで回復したときは、容量回復率＝（（４．８５−４．７５）／（５．０−４．７５））×１００＝４０％となる。
【００５１】
−１５℃の温度環境下で放置したサンプル電池１では、容量回復率が約１０％となった。０℃の温度環境下で放置したサンプル電池２では、容量回復率が約１８％となった。２５℃の温度環境下で放置したサンプル電池３では、容量回復率が約３２％となった。４５℃の温度環境下で放置したサンプル電池４では、容量回復率が約４７％となった。６０℃の温度環境下で放置したサンプル電池５では、容量回復率が約５６％となった。７０℃の温度環境下で放置したサンプル電池６では、容量回復率が約４０％となった。これらの結果に基づいて、放置温度と容量回復率との関係を表すグラフを作成した。このグラフを図５に示す。
【００５２】
図５のグラフより、放置温度（放置時の環境温度）を４５℃〜６５℃の範囲内とすることで、容量回復率が高くなることがわかる。従って、リチウムイオン二次電池１００を、４５℃以上６５℃以下の温度環境下で放置することで、負極活物質層１２１の非対向部１２３（第１非対向部１２４及び第２非対向部１２５）にＬｉが挿入されたことにより低下した電池容量（放電容量）を、効率よく回復させることができるといえる。この結果より、放置温度（放置時の環境温度）は、４５℃以上６５℃以下が好ましいといえる。
【００５３】
次に、放置するときの好ましいＳＯＣの値（または、電池電圧値）を調査した。具体的には、サンプル電池（電池容量が初期容量から５％低下した電池）を７個（サンプル電池７〜１３とする）用意し、これらのサンプル電池を、ＳＯＣ（または、電池電圧値）を異ならせて、２５℃の温度環境下で４時間放置した。
【００５４】
具体的には、サンプル電池７は、ＳＯＣを８０％（電池電圧値を３．９Ｖ）にした状態で、２５℃の温度環境下で４時間放置した。サンプル電池８は、ＳＯＣを６０％（電池電圧値を３．７３Ｖ）にした状態で、２５℃の温度環境下で４時間放置した。サンプル電池９は、ＳＯＣを３０％（電池電圧値を３．５４Ｖ）にした状態で、２５℃の温度環境下で４時間放置した。サンプル電池１０は、ＳＯＣを０％（電池電圧値を３．０Ｖ）にした状態で、２５℃の温度環境下で４時間放置した。
【００５５】
サンプル電池１１〜１３は、放電により、その電池電圧値を、ＳＯＣ０％となる電池電圧値（具体的には３．０Ｖ）よりも低い値にした状態で、２５℃の温度環境下で４時間放置した。具体的には、サンプル電池１１を放電させて、その電池電圧値を、ＳＯＣ０％となる電池電圧値（具体的には３．０Ｖ）よりも低い値である２．７９Ｖにする。その後、このサンプル電池１１を、２５℃の温度環境下で４時間放置した。また、サンプル電池１２を放電させて、その電池電圧値を２．３７Ｖにした後、このサンプル電池１２を、２５℃の温度環境下で４時間放置した。また、サンプル電池１３を放電させて、その電池電圧値を１．５Ｖにした後、このサンプル電池１３を、２５℃の温度環境下で４時間放置した。
【００５６】
次に、サンプル電池７〜１３について、電池容量（放置後の電池容量）を測定し、前述のようにして、容量回復率（％）を算出した。ＳＯＣを８０％（電池電圧値を３．９Ｖ）としたサンプル電池７では、容量回復率が約５％となった。ＳＯＣを６０％（電池電圧値を３．７３Ｖ）としたサンプル電池８では、容量回復率が約１０％となった。ＳＯＣを３０％（電池電圧値を３．５４Ｖ）としたサンプル電池９では、容量回復率が約２０％となった。ＳＯＣを０％（電池電圧値を３．０Ｖ）としたサンプル電池１０では、容量回復率が約３２％となった。
【００５７】
電池電圧値を、ＳＯＣ０％となる電池電圧値（具体的には３．０Ｖ）よりも低い値にしたサンプル電池１１〜１３では、ＳＯＣを０％（電池電圧値を３．０Ｖ）としたサンプル電池１０よりも、さらに容量回復率が高くなった。具体的には、電池電圧値を２．７９Ｖとしたサンプル電池１１では、容量回復率が約５０％となった。電池電圧値を２．３７Ｖとしたサンプル電池１２では、容量回復率が約６０％となった。電池電圧値を１．５Ｖとしたサンプル電池１３では、容量回復率が約７０％となった。これらの結果に基づいて、ＳＯＣ（または電池電圧値）と容量回復率との関係を表すグラフを作成した。このグラフを図６に示す。
【００５８】
図６のグラフより、ＳＯＣを３０％以下（換言すれば、電池電圧値を３．５４Ｖ以下）とした状態でリチウムイオン二次電池を放置することで、容量回復率が高くなることがわかる。特に、電池電圧値を、ＳＯＣ０％となる電池電圧値（具体的には３．０Ｖ）よりも低い値にした状態でリチウムイオン二次電池を放置することで、容量回復率が大きく向上することがわかる。
【００５９】
従って、ＳＯＣを３０％以下にした状態でリチウムイオン二次電池１００を放置することで、負極活物質層１２１の非対向部１２３（第１非対向部１２４及び第２非対向部１２５）にＬｉが挿入されたことにより低下した電池容量（放電容量）を、効率よく回復させることができるといえる。換言すれば、リチウムイオン二次電池１００の電池電圧を、リチウムイオン二次電池１００がＳＯＣ３０％となる電池電圧値（具体的には３．５４Ｖ）以下の値にした状態で、リチウムイオン二次電池１００を放置することで、負極活物質層１２１の非対向部１２３（第１非対向部１２４及び第２非対向部１２５）にＬｉが挿入されたことにより低下した電池容量（放電容量）を、効率よく回復させることができるといえる。
【００６０】
特に、電池電圧値を、ＳＯＣ０％となる電池電圧値（具体的には３．０Ｖ）よりも低い値にした状態でリチウムイオン二次電池１００を放置することで、負極活物質層１２１の非対向部１２３（第１非対向部１２４及び第２非対向部１２５）にＬｉが挿入されたことにより低下した電池容量（放電容量）を、より効果的に回復させることができるといえる。なお、上記試験では、放置温度を２５℃としているが、他の放置温度（例えば、４５℃以上６５℃以下の温度）でも、ＳＯＣ（電池電圧）と容量回復率との関係において、同様な傾向が得られた。
【００６１】
次に、放置時間と容量回復率との関係を調査した。具体的には、サンプル電池（電池容量が初期容量から５％低下した電池）を６個（サンプル電池１４〜１９とする）用意し、これらのサンプル電池について、放電により電池電圧値を１．５Ｖにまで低下させた後、放置時間を異ならせて、２５℃の温度環境下で放置した。
【００６２】
具体的には、サンプル電池１４は、２５℃の温度環境下で１時間放置した。サンプル電池１５は、２５℃の温度環境下で２時間放置した。サンプル電池１６は、２５℃の温度環境下で４時間放置した。サンプル電池１７は、２５℃の温度環境下で８時間放置した。サンプル電池１８は、２５℃の温度環境下で１２時間放置した。サンプル電池１９は、２５℃の温度環境下で１６時間放置した。
【００６３】
その後、サンプル電池１４〜１９について、電池容量（放置後の電池容量）を測定し、前述のようにして、容量回復率（％）を算出した。放置時間を１時間としたサンプル電池１４では、容量回復率が約３２％となった。放置時間を２時間としたサンプル電池１５では、容量回復率が約４５％となった。放置時間を４時間としたサンプル電池１６では、容量回復率が約６２％となった。放置時間を８時間としたサンプル電池１７では、容量回復率が約６５％となった。放置時間を１２時間としたサンプル電池１８では、容量回復率が約６６％となった。放置時間を１６時間としたサンプル電池１９では、容量回復率が約６８％となった。これらの結果に基づいて、放置時間と容量回復率との関係を表すグラフを作成した。このグラフを図７に示す。
【００６４】
図７のグラフより、放置時間を４時間以上とすることで、容量回復率が高くなることがわかる。従って、放置時間を４時間以上とすることで、負極活物質層１２１の非対向部１２３（第１非対向部１２４及び第２非対向部１２５）にＬｉが挿入されたことにより低下した電池容量（放電容量）を、効果的に回復させることができるといえる。なお、上記試験では、放置温度を２５℃としているが、他の放置温度（例えば、４５℃以上６５℃以下の温度）でも、放置時間と容量回復率との関係において、同様な傾向が得られた。
【００６５】
次に、容量回復処理の回数と容量回復率との関係を調査した。ここで、容量回復処理とは、前述のＳＯＣ調整処理（または放電処理）と放置処理とを含む処理、換言すれば、ＳＯＣ調整処理（または放電処理）と放置処理とを組み合わせた処理をいう。
具体的には、サンプル電池（電池容量が初期容量から５％低下した電池）を５個（サンプル電池２０〜２４とする）用意し、これらのサンプル電池について、容量回復処理を５回、繰り返し行った。各回の容量回復処理を終了する毎に、サンプル電池２０〜２４について、電池容量を測定し、前述のようにして、容量回復率（％）を算出した。
【００６６】
なお、サンプル電池２０〜２４では、ＳＯＣ調整処理（または放電処理）の条件を異ならせている。具体的には、サンプル２０では、各放置処理に先立ってＳＯＣ調整処理を行い、電池のＳＯＣを６０％に調整する。サンプル２１では、各放置処理に先立ってＳＯＣ調整処理を行い、電池のＳＯＣを３０％に調整する。サンプル２２では、各放置処理に先立ってＳＯＣ調整処理を行い、電池のＳＯＣを０％に調整する。サンプル２３では、各放置処理に先立って放電処理を行い、電池電圧を２．７９Ｖにまで低下させる。サンプル２４では、各放置処理に先立って放電処理を行い、電池電圧を１．５Ｖにまで低下させる。
また、サンプル電池２０〜２４では、放置処理の条件を同じにしている。具体的には、ＳＯＣ調整処理（または放電処理）を行ったサンプル電池２０〜２４について、２５℃の温度環境下で４時間放置する。
【００６７】
ここで、各サンプルの結果について、詳細に説明する。
まず、サンプル２０については、１回の容量回復処理として、電池のＳＯＣを６０％に調整するＳＯＣ調整処理と、２５℃の温度環境下で４時間放置する放置処理とを続けて行った。１回目の容量回復処理を終了した後、サンプル電池２０について、電池容量を測定し、前述のようにして、容量回復率（％）を算出した。引き続き、このサンプル電池２０について、２回目の容量回復処理を行い、その後、電池容量を測定して、容量回復率（％）を算出した。このようにして、サンプル２０について、５回の容量回復処理を行い、各回の容量回復処理（放置処理）を終了する毎に、電池容量を測定して、容量回復率（％）を算出した。その結果を、図８において＊印で示す。
【００６８】
図８において＊印で示すように、電池のＳＯＣを６０％に調整して放置するサンプル２０では、容量回復処理の回数を重ねるにしたがって容量回復率が増大してゆき、容量回復処理を繰り返し３回行うことで、容量回復率を約３０％にすることができた。しかし、４回目以降は、容量回復処理を行っても容量回復率が変わらなかった（すなわち、それ以上電池容量が回復しなかった）。
【００６９】
また、サンプル２１については、１回の容量回復処理として、電池のＳＯＣを３０％に調整するＳＯＣ調整処理と、２５℃の温度環境下で４時間放置する放置処理とを連続して行った。１回目の容量回復処理を終了した後、サンプル電池２１について、電池容量を測定し、前述のようにして、容量回復率（％）を算出した。引き続き、サンプル電池２１について、２回目の容量回復処理を行い、その後、電池容量を測定して、容量回復率（％）を算出した。このようにして、サンプル２１について、５回の容量回復処理を行い、各回の容量回復処理（放置処理）を終了する毎に、電池容量を測定して、容量回復率（％）を算出した。その結果を、図８において×印で示す。
【００７０】
図８において×印で示すように、電池のＳＯＣを３０％に調整して放置するサンプル２１では、容量回復処理の回数を重ねるにしたがって容量回復率が増大してゆき、容量回復処理を繰り返し５回行うことで、容量回復率を約８０％にまで高めることができた。
【００７１】
また、サンプル２２については、１回の容量回復処理として、電池のＳＯＣを０％に調整するＳＯＣ調整処理と、２５℃の温度環境下で４時間放置する放置処理とを連続して行った。１回目の容量回復処理を終了した後、サンプル電池２２について、電池容量を測定し、前述のようにして、容量回復率（％）を算出した。引き続き、サンプル電池２２について、２回目の容量回復処理を行い、その後、電池容量を測定して、容量回復率（％）を算出した。このようにして、サンプル２２について、５回の容量回復処理を行い、各回の容量回復処理（放置処理）を終了する毎に、電池容量を測定して、容量回復率（％）を算出した。その結果を、図８において△印で示す。
【００７２】
図８において△印で示すように、電池のＳＯＣを０％に調整して放置するサンプル２２では、容量回復処理の回数を重ねるにしたがって容量回復率が増大してゆき、容量回復処理を繰り返し４回行うことで、容量回復率を１００％にすることができた（すなわち、負極活物質層１２１の非対向部１２３にＬｉが挿入されたことにより低下した電池容量を、１００％回復させることができた）。
【００７３】
また、サンプル２３については、１回の容量回復処理として、放電により電池電圧を２．７９Ｖにまで低下させる放電処理と、２５℃の温度環境下で４時間放置する放置処理とを連続して行った。１回目の容量回復処理を終了した後、サンプル電池２３について、電池容量を測定し、前述のようにして、容量回復率（％）を算出した。引き続き、サンプル電池２３について、２回目の容量回復処理を行い、その後、電池容量を測定して、容量回復率（％）を算出した。このようにして、サンプル２３について、５回の容量回復処理を行い、各回の容量回復処理（放置処理）を終了する毎に、電池容量を測定して、容量回復率（％）を算出した。その結果を、図８において□印で示す。
【００７４】
図８において□印で示すように、放電により電池電圧を２．７９Ｖにまで低下させて放置するサンプル２２では、１回の容量回復処理で容量回復率が約５０％となり、さらにもう１回（２回目）の容量回復処理を行うことで容量回復率を１００％にすることができた（すなわち、負極活物質層１２１の非対向部１２３にＬｉが挿入されたことにより低下した電池容量を、１００％回復させることができた）。
【００７５】
また、サンプル２４については、１回の容量回復処理として、放電により電池電圧を１．５Ｖにまで低下させる放電処理と、２５℃の温度環境下で４時間放置する放置処理とを連続して行った。１回目の容量回復処理を終了した後、サンプル電池２４について、電池容量を測定し、前述のようにして、容量回復率（％）を算出した。引き続き、サンプル電池２４について、２回目の容量回復処理を行い、その後、電池容量を測定して、容量回復率（％）を算出した。このようにして、サンプル２４について、５回の容量回復処理を行い、各回の容量回復処理（放置処理）を終了する毎に、電池容量を測定して、容量回復率（％）を算出した。その結果を、図８において◇印で示す。
【００７６】
図８において◇印で示すように、放電により電池電圧を１．５Ｖにまで低下させて放置するサンプル２３では、１回の容量回復処理で容量回復率が約７０％となり、さらにもう１回（２回目）の容量回復処理を行うことで容量回復率を１００％にすることができた（すなわち、負極活物質層１２１の非対向部１２３にＬｉが挿入されたことにより低下した電池容量を、１００％回復させることができた）。
【００７７】
以上の結果より、ＳＯＣ調整処理（または放電処理）と放置処理とを含む容量回復処理を、複数回繰り返し行うことにより、負極活物質層１２１の非対向部１２３にＬｉが挿入されたことにより低下した電池容量（放電容量）を、より効果的に回復させることができるといえる。
【００７８】
ここで、図７と図８の◇印とを比較する。図７からわかるように、サンプル電池について、放電により電池電圧を１．５Ｖにまで低下させる放電処理を行った後、このサンプル電池を連続して８時間放置しても、容量回復率は６５％にまでしか上昇しない。一方、図８の◇印を見るとわかるように、サンプル電池を４時間放置する放置処理に先立って、放電により電池電圧を１．５Ｖにまで低下させる放電処理を行うようにして、２回の放置処理によって合計８時間放置する（容量回復処理を２回行う）と、容量回復率を１００％にすることができる。このことからも、放電処理（またはＳＯＣ調整処理）と放置処理とを含む容量回復処理を、複数回繰り返し行うことにより、負極活物質層１２１の非対向部１２３にＬｉが挿入されたことにより低下した電池容量（放電容量）を、より効果的に回復させることができるといえる。
【００７９】
（実施例１）
次に、本発明にかかるリチウムイオン二次電池の容量回復方法の一例を、図９を参照して説明する。
まず、ステップＳ１において、前回の容量回復処理を行ってから所定期間が経過したか否かを判断する。所定期間としては、６ヶ月の期間を例示できる。また、リチウムイオン二次電池１００を車両の電源として使用している場合には、ステップＳ１において、前回の容量回復処理を行ってから、所定の走行距離を車両が走行したか否かを判断するようにしても良い。また、これまで１度も容量回復処理を行っていない場合は、ステップＳ１において、電池の使用開始から所定期間（例えば、６ヶ月）経過したか否かを判断する。
【００８０】
ステップＳ１において、所定期間経過していない（Ｎｏ）と判断した場合は、ステップＳ２に進むことなく、処理を終了（ＥＮＤ）する。
一方、ステップＳ１において、所定期間経過している（Ｙｅｓ）と判断した場合は、ステップＳ２に進み、リチウムイオン二次電池１００の電池容量を測定する。具体的には、次のようにして電池容量を測定する。まず、リチウムイオン二次電池１００について、１Ｃの定電流で上限電池電圧値を４．１Ｖとして、ＣＣＣＶ充電を行ってＳＯＣ１００％とする。その後、１Ｃの定電流で下限電池電圧値を３．０Ｖとして、ＣＣＣＶ放電を行ってＳＯＣ０％とする。このときの放電電気量を、電池容量（放電容量）として測定する。
【００８１】
次に、ステップＳ３に進み、リチウムイオン二次電池１００の容量低下率が、５％以上であるか否かを判断する。ここで、容量低下率とは、前回（所定期間前）の容量回復処理を終えたときのリチウムイオン二次電池１００の電池容量（後述するステップＳ５で測定した最終の電池容量）に対し、今回のステップＳ２で測定した電池容量がどの程度低下しているかを示す割合（％）である。例えば、前回（所定期間前）の容量回復処理を終えたときのリチウムイオン二次電池１００の電池容量が５．０Ａｈで、今回のステップＳ２で測定した電池容量が４．７５Ａｈである場合、容量低下率＝（（５．０−４．７５）／５．０）×１００＝５（％）となる。なお、本実施例１のステップＳ３では、容量低下率の閾値を５％としているが、他の値としても良い。
【００８２】
ステップＳ３において、容量低下率が５％未満である（Ｎｏ）と判断した場合は、ステップＳ４に進むことなく、処理を終了（ＥＮＤ）する。
一方、ステップＳ３において、容量低下率が５％以上である（Ｙｅｓ）と判断した場合は、ステップＳ４に進み、放置処理を行う。具体的には、リチウムイオン二次電池１００を、ＳＯＣ０％の状態で、例えば、４５℃の温度環境下で４時間放置する。このとき、リチウムイオン二次電池１００は、例えば、ヒータ（図示なし）によって加熱されて、４５℃に保持される。
【００８３】
ところで、本実施例１では、ステップＳ２において、リチウムイオン二次電池１００の電池容量を測定し終えたとき、リチウムイオン二次電池１００のＳＯＣは０％となる。従って、本実施例１では、ステップＳ２の処理は、リチウムイオン二次電池１００のＳＯＣを０％に調整するＳＯＣ調整処理にもなっている（ＳＯＣ調整処理を兼ねている）。このため、本実施例１では、ステップＳ２の電池容量測定処理の後に、別途、ＳＯＣ調整処理を設ける必要がない。
【００８４】
その後、ステップＳ５に進み、ステップＳ２と同様にして、リチウムイオン二次電池１００の電池容量を測定する。次いで、ステップＳ６に進み、リチウムイオン二次電池１００の電池容量が、所定割合回復しているか否かを判断する。具体的には、例えば、容量回復率が５０％以上となったか否かを判断する。
【００８５】
ここで、容量回復率は、ステップＳ２において測定された電池容量（ステップＳ４の放置処理を行う前の電池容量）を基準とし、前回（所定期間前）の容量回復処理を終えたときのリチウムイオン二次電池１００の電池容量にまで回復したときを容量回復率１００％として、算出する。すなわち、容量回復率は、前回（所定期間前）の容量回復処理を終えたときのリチウムイオン二次電池１００の電池容量と今回のステップＳ２において測定された電池容量との差分値（所定期間の使用に伴う容量減少量）に対する、今回のステップＳ５において測定された電池容量とステップＳ２において測定された電池容量との差分値（放置処理による容量回復量）の割合（％）である。
【００８６】
具体的には、例えば、前回（所定期間前）の容量回復処理を終えたときのリチウムイオン二次電池１００の電池容量が５．０Ａｈで、今回のステップＳ２において測定された電池容量が４．７５Ａｈで、今回のステップＳ５において測定された電池容量が４．８５Ａｈであるときは、容量回復率＝（（４．８５−４．７５）／（５．０−４．７５））×１００＝４０％となる。
なお、容量回復率の閾値は、５０％に限らず、他の値としても良い。
【００８７】
ステップＳ６において、リチウムイオン二次電池１００の電池容量が所定割合回復している（例えば、容量回復率が５０％以上である）（Ｙｅｓ）と判断した場合は、ここで処理を終了（ＥＮＤ）する。
【００８８】
一方、ステップＳ６において、リチウムイオン二次電池１００の電池容量が所定割合回復していない（例えば、容量回復率が５０％未満である）（Ｎｏ）と判断した場合は、再び、ステップＳ４〜Ｓ６の処理を行う。この場合、容量回復処理（ＳＯＣ調整処理と放置処理とを含む処理）を、複数回、繰り返し行うことになる。その後、ステップＳ６において、リチウムイオン二次電池１００の電池容量が所定割合回復している（Ｙｅｓ）と判断した場合は、処理を終了（ＥＮＤ）する。
【００８９】
なお、本実施例１では、ステップＳ５において、リチウムイオン二次電池１００の電池容量を測定し終えたとき、リチウムイオン二次電池１００のＳＯＣは０％となる。従って、本実施例１では、２回目以降の放置処理（ステップＳ４の処理）を行う場合、その前に行われたステップＳ５の処理が、リチウムイオン二次電池１００のＳＯＣを０％に調整するＳＯＣ調整処理にもなる（ＳＯＣ調整処理を兼ねる）。従って、ステップＳ６において、リチウムイオン二次電池１００の電池容量が所定割合回復していない（Ｎｏ）と判断された場合、容量回復処理（ＳＯＣ調整処理（ステップＳ２，Ｓ５の処理）と放置処理（ステップＳ４の処理）とを含む処理）を、複数回（例えば２回）、繰り返し行うことになる。
【００９０】
（実施例２）
次に、本発明にかかるリチウムイオン二次電池の容量回復方法の他例を、図１０を参照して説明する。本実施例２は、実施例１と比較して、放置処理の前に放電処理を追加した点が異なり、その他については同等である。従って、ここでは、実施例１と異なる点を中心に説明し、同様な点については説明を省略または簡略化する。
【００９１】
図１０に示すように、まず、実施例１のステップＳ１〜Ｓ３と同様に、ステップＴ１〜Ｔ３の処理を行う。そして、ステップＴ３において、容量低下率が５％未満である（Ｎｏ）と判断した場合は、実施例１と同様に、処理を終了（ＥＮＤ）する。
一方、ステップＴ３において、容量低下率が５％以上である（Ｙｅｓ）と判断した場合は、ステップＴ４に進み、放電処理を行う。具体的には、リチウムイオン二次電池１００を放電させて、リチウムイオン二次電池１００の電池電圧（端子間電圧）を、リチウムイオン二次電池１００がＳＯＣ０％となる電池電圧値（本実施形態では３．０Ｖ）よりも低い規定値（例えば、１．５Ｖ）にまで低下させる。
【００９２】
その後、ステップＴ５に進み、放置処理を行う。具体的には、上述の放電処理を行ったリチウムイオン二次電池１００を、例えば、４５℃の温度環境下で４時間放置する。
次いで、実施例１のステップＳ５，Ｓ６と同様に、ステップＴ６，Ｔ７の処理を行う。ステップＴ７では、例えば、容量回復率が５０％以上になったか否かを判断する。ステップＴ７において、リチウムイオン二次電池１００の電池容量が所定割合回復していない（Ｎｏ）と判断した場合は、再び、ステップＴ４〜Ｔ７の処理を行う。この場合、容量回復処理（放電処理と放置処理を含む処理、ステップＴ４，Ｔ５の処理）を、複数回、繰り返し行うことになる。ステップＴ７において、リチウムイオン二次電池１００の電池容量が所定割合回復している（Ｙｅｓ）と判断された場合は、処理を終了（ＥＮＤ）する。
【００９３】
以上において、本発明を実施形態に即して説明したが、本発明は上記実施形態に限定されるものではなく、その要旨を逸脱しない範囲で、適宜変更して適用できることは言うまでもない。
【符号の説明】
【００９４】
１００  リチウムイオン二次電池
１２０  負極板
１２１  負極活物質層
１２２  対向部
１２３  非対向部
１２７  負極活物質
１２８  負極集電板
１３０  正極板
１３１  正極活物質層
１３７  正極活物質
１３８  正極集電板
１５０  セパレータ
【図１】
2012028024.tif 000003
【図２】
2012028024.tif 000004
【図３】
2012028024.tif 000005
【図４】
2012028024.tif 000006
【図５】
2012028024.tif 000007
【図６】
2012028024.tif 000008
【図７】
2012028024.tif 000009
【図８】
2012028024.tif 000010
【図９】
2012028024.tif 000011
【図１０】
2012028024.tif 000012